(57)【特許請求の範囲】
【請求項１】
工程（Ａ）：ビニルピロリドン系重合体、ターシャリーブチルアルコールおよびリン酸カルシウム系粒子を含むスラリーを容器に充填し、該容器を一方の端部側から冷却することにより、スラリーを一方の端部側から一方向に凍結させる工程、
工程（Ｂ）：凍結させたスラリーを乾燥させて成形体を得る工程、および
工程（Ｃ）：成形体を焼成する工程を含むことを特徴とする、多孔質セラミックス材料の製造方法。
【請求項２】
ビニルピロリドン系重合体がポリ（Ｎ−ビニル−２−ピロリドン）である請求項１に記載の多孔質セラミックス材料の製造方法。
【請求項３】
スラリーが、ターシャリーブチルアルコールにビニルピロリドン系重合体を加えて溶液を調製し、該溶液にリン酸カルシウム系粒子を分散させて調製されたものである、請求項１または２記載の多孔質セラミックス材料の製造方法。
【請求項４】
気孔率が４０〜９０％であり、
気孔が一方向に配向して貫通している配向連通孔を有し、
気孔の配向軸方向に対して垂直な第１の切断面、および、第１の切断面と平行であり第１の切断面から気孔の配向方向に３５ｍｍ離れた第２の切断面に着目したときに、第１の切断面および第２の切断面の両方において、気孔の断面積の平均値が１×１０-３〜２００×１０-３ｍｍ２であり、
水銀ポロシメータにより測定される細孔分布において、孔径１００μｍ付近と、孔径１μｍ以下とにピークトップを有する、多孔質リン酸カルシウム系セラミックス材料。
【請求項５】
インプラント材料用である、請求項４記載の多孔質リン酸カルシウム系セラミックス材料。
【発明の詳細な説明】
【技術分野】
【０００１】
本発明は、多孔質セラミックス材料製造用スラリーおよび該スラリーを用いた多孔質セラミックス材料の製造方法に関する。
【背景技術】
【０００２】
セラミックス材料のうちリン酸カルシウム系セラミックス材料は、骨や歯の主成分であり、優れた生体親和性を有しており、且つ安全性にも優れていることから、人工骨、人工歯根等の医科用あるいは歯科用等の生体材料として幅広く利用されている。
【０００３】
なかでも、骨折や骨腫瘍などの疾患やその治療により骨に欠損部や空孔部ができた場合に補填して修復・治癒させる人工骨に適したセラミックス材料について近年盛んに研究開発が行われている。すでに、セラミックス材料は広く臨床の場で用いられるが、現在のセラミックス材料は患部埋入後の新生骨形成が材料表層部に限定されること、また、強度が充分でなかったことから、傷病の治癒までの期間が長くなるなどの欠点を有している。
【０００４】
したがって、生体組織が速やかに内部まで入り込み、組織（新生骨）を迅速に形成し得、且つ実用的な機械的強度を有するセラミックインプラント材料の開発が望まれている。
【０００５】
このようなセラミックインプラント材料として、例えば、多数の気孔が三次元的に密に分布し、隣接する気孔同士がそれらを区画する骨格壁部において相互に連通した連球状開気孔を有するリン酸カルシウム系焼結体が提案されている（特許文献１、２等）。
【０００６】
また、特許文献３、４には、直径が１０〜５００μｍで、一方向に配向して貫通している気孔（以下、「配向連通孔」ともいう）を有する焼結体が、インプラント材料として適したセラミックス材料であることが開示されている。
【先行技術文献】
【特許文献】
【０００７】
【特許文献１】特許第３４００７４０号公報
【特許文献２】特許第２５９７３５５号公報
【特許文献３】特許第３８５８０６９号公報
【特許文献４】特許第３９４０７７０号公報
【発明の概要】
【発明が解決しようとする課題】
【０００８】
しかし、特許文献１、２に記載の方法は、気孔形成のためにスラリーに起泡剤の添加及び気体導入を行っており、係る作業は煩雑である。また、スラリーの乾燥処理や、スラリー中の有機物質の硬化及び硬化物の乾燥処理を行うが、乾燥処理には多大な熱エネルギーが必要であり、エネルギーコストが高いという問題がある。
【０００９】
また、特許文献３、４に記載の方法を追試して、スラリーの凝固点を示差走査熱量測定（ＤＳＣ）により測定した結果、凍結させるには−８℃以下に設定する必要があった。このため、常温よりも最大で４０℃以上降温させる必要があり、エネルギーコストが高いという問題がある。なお、ここでいう「常温」とはＪＩＳ  Ｚ  ８７０３に規定の「２０℃±１５℃（５〜３５℃）」のことである。
【００１０】
また、特許文献１、２に記載の方法では、連球開気孔からなる連通孔はネック構造を持ち、その孔径が小さく且つ配向性を持たないため、実際の臨床では、例えば、骨組織（新生骨）の誘導が材料内部まで十分に認められていない。また、特許文献３、４に記載の方法を、本発明者らが追試したところ、冷却面の近傍付近ではスラリーの過冷却現象による不均一相が形成されるのに対し、冷却面から離れるに従い、孔径が拡大して形成され、上下間で孔の形状が不均一となる。このことより、特許文献３、４に記載の方法では、十分な長さの配向連通孔（すなわち、一方向に配向して貫通している十分な長さの気孔）を持つインプラント材料が得られないことが判明し、血液や骨髄液などの組織液、体液が該材料内部まで速やかに浸透する材料についての具体的・実用的な指針にはなり得ないことが分かった。
【００１１】
本発明はこのような事情に鑑みてなされたものであり、その目的とするところは、骨組織形成を速やかに誘導し得る、一方向に配向して貫通している十分な長さの気孔を有する多孔質セラミックス材料を効率よく製造することができる多孔質セラミックス材料の製造方法及び該方法に用いる多孔質セラミックス製造用スラリーを提供することにある。
【課題を解決するための手段】
【００１２】
上記の課題を解決するために、本発明者らが鋭意研究を行った結果、以下の特徴をもつ本発明を完成した。
【００１３】
すなわち、本発明は以下の通りである。
［１］  側鎖に複素環を有する高分子、アルコールおよびセラミックス原料粒子を含んでなる、多孔質セラミックス材料製造用スラリー。
［２］  複素環が窒素原子を含む複素環である、上記［１］に記載の多孔質セラミックス材料製造用スラリー。
［３］  窒素原子を含む複素環を側鎖に有する高分子が、ビニルピロリドン系重合体である、上記［２］記載の多孔質セラミックス材料製造用スラリー。
［４］  ビニルピロリドン系重合体がポリ（Ｎ−ビニル−２−ピロリドン）である上記［３］に記載の多孔質セラミックス材料製造用スラリー。
［５］  アルコールが、ターシャリーブチルアルコールである、上記［１］〜［４］のいずれか一つに記載の多孔質セラミックス材料製造用スラリー。
［６］  セラミックス原料粒子がリン酸カルシウム系粒子である、上記［１］〜［５］のいずれか一つに記載の多孔質セラミックス材料製造用スラリー。
［７］  アルコールに側鎖に複素環を有する高分子を加えて溶液を調製し、該溶液にセラミックス原料粒子を分散させることを特徴とする、上記［１］〜［６］のいずれか一つに記載のスラリーの製造方法。
［８］  工程（Ａ）：上記［１］〜［６］のいずれか一つに記載のスラリーを容器に充填し、該容器を一方の端部側から冷却することにより、スラリーを一方の端部側から一方向に凍結させる工程、
工程（Ｂ）：凍結させたスラリーを乾燥させて成形体を得る工程、および
工程（Ｃ）：成形体を焼成する工程を含むことを特徴とする、多孔質セラミックス材料の製造方法。
［９］  上記［８］に記載の方法により製造された多孔質セラミックス材料。
［１０］  インプラント材料用である、上記［９］に記載の多孔質セラミックス材料。
【００１４】
本発明において、「インプラント材料」とは、医科用、歯科用を問わず、「生体に埋込む材料」の意味であり、具体的には、人工骨、人工歯根、骨補填材、骨置換材、生体内吸収性骨折プレート、薬物徐放材料、歯科修復材、根管充填材、人工関節等が挙げられる。
【発明の効果】
【００１５】
本発明によれば、材料内部までスムーズに血液や骨髄液などの組織液が浸透し得る、一方向に配向して貫通している十分な長さの気孔を有する多孔質セラミックス材料（特にリン酸カルシウム系多孔質セラミックス材料）を、簡便に、且つ、極めて効率よく製造することができる。
特に、スラリーが比較的希薄な高分子溶液にセラミック原料粒子が分散したゾル状のスラリーであることから、スラリーの凝固点が比較的高く、スラリーの凍結に要するエネルギーが少なくて済み、しかも、凍結したスラリーの乾燥工程でのセラミック原料粒子以外の媒体成分の昇華が速やかになされることから、従来方法よりも、エネルギーコストを大幅に低減することができる。
本発明により製造される多孔質セラミックス材料は特に人工骨等のインプラント材料として有用である。
【図面の簡単な説明】
【００１６】
【図１】図１は実施例４で製造されたセラミックス材料の細孔分布を示す図である。
【図２】図２は比較例１で製造されたセラミックス材料の細孔分布を示す図である。
【図３】図３は本発明に係るセラミックス材料の一例の模式図である。
【図４】図４は本発明においてスラリーの凍結のために用い得る凍結装置の一例の模式図である。
【図５】図５は本発明におけるスラリーの凍結工程の別法を模式的に示した図である。
【図６】図６は本発明における凍結したスラリー（図６(Ａ)）と乾燥後の成型体（図６(Ｂ)）の模式断面図である。
【発明を実施するための形態】
【００１７】
まず、本発明に係る多孔質セラミックス材料について説明する。以下の記載において、本発明の方法によって製造される多孔質セラミックス材料は「本発明のセラミックス材料」と略称する場合がある。
【００１８】
本発明のセラミックス材料は、好ましくはリン酸カルシウム系セラミックス材料である。また、本発明のセラミックス材料の気孔率は、好ましくは４０〜９０％であり、より好ましくは５０〜９０％である。気孔率が４０％以上であれば、多くの血液や骨髄液などの組織液、体液が材料内に含浸するために、充分な組織、例えば、骨組織の形成が見込まれる。
【００１９】
気孔率はＪＩＳ  Ｒ  １６３４に準拠して測定される。具体的には、以下のとおりである。評価対象の多孔質セラミックス材料から直径６ｍｍ×高さ８ｍｍの円柱状の試験片を切り出す。その試験片の重量および体積を測定して、以下の式より、気孔率を算出する。
嵩密度＝（試験片の重さ）/（試験片の体積）
気孔率＝（１−嵩密度/理論密度）×１００
【００２０】
図３は、本発明のセラミックス材料の一例の模式図である。本発明のセラミックス材料では、図３に示すように、気孔１２が一方向に配向している。気孔１２は焼結体１１の内部においてセラミックス物質が存在せずに空間になっている領域である。気孔が一方向に配向するとは、一軸方向に伸びた気孔が複数存在し、そのような気孔の長軸の方向が実質的に一方向に揃っていることをいう。より具体的には、焼結体中にある一軸方向に伸びた気孔のうちの例えば半数以上、好ましくは８０％以上の気孔の長軸の方向が例えば角度３０°以内の範囲で揃っている。ここでいう「角度」とは、任意平面への気孔の長軸の正写影の交差角度のことである。
【００２１】
各々の気孔の配向方向に垂直な断面の面積（断面積）は、好ましくは１×１０-３〜２００×１０-３ｍｍ２であり、より好ましくは１０×１０-３〜１００×１０-３ｍｍ２である。上記範囲内であれば、毛細管現象により血液や骨髄液などの組織液が気孔を通過し易く、優れた組織液の通過性が得られる。ただし、本発明の課題解決のために、材料内の全ての気孔が上記断面積をもつことは必ずしも要さない。また、血液や骨髄液などの組織液中に含まれる細胞等が材料内に浸入するためには、当該断面における気孔の短径が少なくとも１０μｍ、好ましくは２０μｍ、より好ましくは３０μｍ以上あることが好ましい。一方、当該断面における気孔の長径は、短径と同じ長さ〜５００μｍの範囲が好ましい。
【００２２】
気孔の長軸方向の長さは、好ましくは５ｍｍ以上であり、より好ましくは１０ｍｍ以上であり、さらに好ましくは１５ｍｍ以上である。該長さの上限は特に制限されないが、２００ｍｍ以下が好ましい。十分な長さの気孔を有していれば、切断などの加工により、インプラント用材料などを取得し易くなる。ただし、本発明の課題解決のために、材料内の全ての気孔が上記長さをもつことは要さない。
【００２３】
好適態様では、配向方向に垂直な断面の面積（断面積）が少なくとも配向方向の５ｍｍの長さにわたって１×１０-３〜２００×１０-３ｍｍ２であり、より好ましくは１０×１０-３〜１００×１０-３ｍｍ２である。この場合、実用上、十分な長さにわたって良好な血液や骨髄液などの組織液、体液の浸透が達せられる。本発明のセラミックス材料中にある気孔が全て上記の断面積を有する必要はない。
【００２４】
気孔の断面積を求めるには、後述する実施例のように、測定対象の多孔質セラミックス材料を樹脂中に包埋し、これを気孔の配向方向に対して垂直に薄切し、これを電子顕微鏡などで観察し、着目する気孔に由来する開口面積を順々に測定することで求めることができる。このとき、測定対象の材料を１ｍｍ毎に切り出してそれぞれの断面において開口面積を測定することにより、気孔の配向方向における該気孔の断面積の推移を本発明の目的に適った精度で評価することができる。また、気孔の短径および長径は、例えば、上述した電子顕微鏡観察像を採寸することにより測定できる。
【００２５】
また、本発明のセラミックス材料は、気孔の配向軸方向に対して垂直な第１の切断面、および、第１の切断面と平行であり第１の切断面から気孔の配向方向に３５ｍｍ離れた第２の切断面に着目したときに、第１の切断面および第２の切断面の両方において、気孔の断面積の平均値が１×１０-３〜２００×１０-３ｍｍ２であるのが好ましい。
【００２６】
また、本発明のセラミックス材料は、平均気孔径が３０〜５００μｍであるのが好ましく、５０〜３００μｍであるのがより好ましい。平均気孔径が３０μｍ未満では、骨新生の起点となる細胞などの侵入が低下する傾向となり、平均気孔径が５００μｍを超えると、骨新生の起点となる細胞などの定着が低下する傾向となる。
【００２７】
ここでいう、「平均気孔径」とは、水銀圧入法により得られる気孔径分布におけるメジアン径を意味し、水銀ポロシメータによって、後述の実施例に記載された方法で測定することができる。測定条件は、円柱形（直径（φ）６ｍｍ×高さ８ｍｍ）に成形した試験片を、水銀ポロシメータを用い、４×１０−３〜３．５×１０２μｍの範囲の細孔分布を測定した。なお、測定パラメータとして、試験片と水銀との接触角は１３０°、表面張力を４８５ｍＮ／ｍとした。
【００２８】
このような十分な長さを有し、配向軸方向での開口面積の変動が少ない（より好適には適度な平均気孔径をさらに有する）、配向連通孔が形成されることで、生体組織が速やかに内部まで入り込み、組織（新生骨）を迅速に形成し得る、インプラント材料を実現できる。
【００２９】
以下、本発明の多孔質セラミックス材料の製造方法について説明する。
本発明の多孔質セラミックス材料の製造方法は、（ａ）セラミックス原料粒子、（ｂ）側鎖に複素環を有する高分子、及び（ｃ）アルコールを含有するスラリーを使用する。
【００３０】
[スラリー]
（ａ）セラミックス原料粒子
セラミックス原料粒子はセラミックス材料を製造するための原料化合物を粒子状に調製したものである。
【００３１】
本発明において、セラミックス原料粒子は、好ましくはリン酸カルシウム系セラミックス材料を製造するための粒子であり、例えば、水酸アパタイト、フッ素アパタイト、塩素アパタイト、リン酸三カルシウム（α−リン酸三カルシウム、β−リン酸三カルシウム等）、メタリン酸カルシウム、リン酸四カルシウム、リン酸水素カルシウム、およびリン酸水素カルシウム２水和物等からなる群から選択されるいずれか１種または２種以上のリン酸カルシウム系化合物から調製される。なお、かかるリン酸カルシウム系化合物は、リン酸カルシウムのＣａ成分の一部がＳｒ、Ｂａ、Ｍｇ、Ｆｅ、Ａｌ、Ｙ、Ｌａ、Ｎａ、Ｋ、Ａｇ、Ｐｄ、Ｚｎ、Ｐｂ、Ｃｄ等から選ばれる１種以上で置換されていてもよく、また、リン酸カルシウムのＣａ成分の一部が任意の一種以上の希土類元素で置換されていてもよい。また、（ＰＯ４）成分の一部が、ＶＯ４、ＢＯ３、ＳＯ４、ＣＯ３、ＳｉＯ４などから選ばれる一種以上で置換されていてもよい。さらに、（ＯＨ）成分の一部が、Ｆ、Ｃｌ、Ｏ、ＣＯ３、Ｉ、Ｂｒから選ばれる一種以上で置換されていてもよい。
【００３２】
リン酸カルシウム系化合物は、骨形成の点から、水酸アパタイト、フッ素アパタイト、塩素アパタイトおよびリン酸三カルシウムから選ばれるいずれか１種または２種以上が好ましく、水酸アパタイトおよび／またはリン酸三カルシウム（好ましくはβ−リン酸三カルシウム）であることがより好ましい。リン酸カルシウム系化合物は、天然鉱物由来であっても、あるいは各種湿式法、乾式法などで化学的に合成されたものであってもよい。
【００３３】
リン酸カルシウム系化合物を、公知の粉砕造粒手段で粉砕して適宜な粒度分布を持つように造粒することでセラミックス原料粒子を得る。当該粒子の平均粒径は、０.０１〜５０μｍの範囲が好ましく、０.５〜３０μｍの範囲がより好ましい。平均粒径が５０μｍ以下であれば、スラリー中によく分散して、安定なスラリーが得られ易い。
【００３４】
セラミックス原料粒子の平均粒径は、レーザー回折・散乱式粒度分布測定装置を用いて、粒子を蒸留水中に超音波照射（周波数：４２Ｈｚ、照射時間：３０秒、出力：４０Ｗ）により分散させた状態での平均粒径を測定した。平均粒径は積算体積５０％の粒径値（メジアン径）を用いた。
【００３５】
（ｂ）側鎖に複素環を有する高分子
側鎖に複素環を有する高分子は、複素環が、好ましくは、ヘテロ原子を含む約５〜１２員環であり、例えば、ピロリジン環、イミダゾリジン環、ピペラジン環、ピペリジン環、ピロリドン環、モルホリン環、カプロラクタム環、キヌクリジン環などの窒素原子を含む複素環；ラクトン環、テトラハイドロフラン環、ジオキサン環などの酸素原子を含む複素環などが挙げられる。高分子中に含まれる複素環は１種でも２種以上であってもよい。複素環は窒素原子を含む複素環が好ましい。
【００３６】
窒素原子を含む複素環を側鎖に有する高分子は、窒素原子を含む複素環基と１つの炭素−炭素二重結合とを分子内に含有するモノマー（以下、「含窒素複素環基含有ビニル系モノマー」と称する）の重合体が好ましい。含窒素複素環基含有ビニル系モノマーとしては、例えば、Ｎ−ビニル−２−ピロリドン、Ｎ−ビニル−４−メチル−２−ピロリドン、Ｎ−ビニル−５−メチル−２−ピロリドン、Ｎ−ビニル−ε−カプロラクタム、Ｎ−ビニル−２−ピペリドン、Ｎ−ビニル−ω−へプロラクタム等が挙げられる。当該重合体は１種のモノマーの重合体であっても、２種以上のモノマーを重合させた共重合体であってもよい。
【００３７】
なかでも、Ｎ−ビニル−２−ピロリドン、Ｎ−ビニル−４−メチル−２−ピロリドン、Ｎ−ビニル−５−メチル−２−ピロリドン等のピロリドン環を有するモノマーの重合体であるビニルピロリドン系重合体が好ましく、特に好ましくはＮ−ビニル−２−ピロリドンの重合体（「ポリ（Ｎ−ビニル−２−ピロリドン）」）である。
【００３８】
なお、窒素原子を含む複素環を側鎖に有する高分子は、含窒素複素環基含有ビニル系モノマーと他のビニル系モノマーとの共重合体であってもよい。かかる共重合体の場合、他のビニル系モノマー由来の単位の含有量は重合体全体の５０モル％以下が好ましく、より好ましくは３０モル％以下である。
【００３９】
他のビニル系モノマーとしては、例えば、２−ヒドロキシエチル（メタ）アクリレート、２−ヒドロキシプロピル（メタ）アクリレート、３−ヒドロキシプロピル（メタ）アクリレート、２−ヒドロキシブチル（メタ）アクリレート、グリセリンモノ（メタ）アクリレート等のヒドロキシアルキル（メタ）アクリレート類；ビニルアルコール、アリルアルコール等の不飽和アルコール類；ポリエチレングリコールモノ（メタ）アクリレート、ポリプロピレングリコールモノ（メタ）アクリレート、ポリ（エチレングリコール−プロピレングリコール）モノ（メタ）アクリレート、ポリ（エチレングリコール−テトラメチレングリコール）モノ（メタ）アクリレート等のポリアルキレングリコール（メタ）アクリレート類、酢酸ビニル、プロピオン酸ビニル等のビニルエステル類；スチレン、置換スチレン（α−メチルスチレン等）、ビニルトルエン等の芳香族ビニル化合物；シクロヘキシル（メタ）アクリレート、シクロペンチルジ（メタ）アクリレート、イソボルニル（メタ）アクリレート等の脂環式炭化水素（メタ）アクリレート；フェニル（メタ）アクリレート、フェノキシエチル（メタ）アクリレート、ベンジル（メタ）アクリレート等の芳香環含有（メタ）アクリレート；エチレン、プロピレン、イソプレン、ブタジエン、イソブチレン等のオレフィン系モノマー；塩化ビニル、塩化ビニリデン等のハロゲン原子含有モノマー；２−（メタ）アクリロイルオキシエチルイソシアネート等のイソシアネート基含有モノマー；メトキシエチル（メタ）アクリレート、エトキシエチル（メタ）アクリレート等のアルコキシ基含有モノマー；メチルビニルエーテル、エチルビニルエーテル等のビニルエーテル系モノマー等が挙げられる。なかでも、ビニルエステル類、不飽和アルコール類が好ましく、特に好ましくは酢酸ビニル、ビニルアルコールである。他のビニル系モノマーは１種又は２種以上を使用することができる。
【００４０】
含窒素複素環基含有ビニル系モノマーの重合体、及び、含窒素複素環基含有ビニル系モノマーと他のビニル系モノマーとの共重合体は、常法に従い、含窒素複素環基含有ビニル系モノマーか、或いは、含窒素複素環基含有ビニル系モノマーと他のビニル系モノマーの混合物を、溶液重合法、懸濁重合法等を用いて重合することにより得ることができる。
【００４１】
本発明において、側鎖に複素環を有する高分子の分子量は特に限定されないが、スラリーのゾル状態の分散安定化の観点から、重量平均分子量が５万以上、５００万以下が好ましく、スラリーの操作性の観点から重量平均分子量が１００万以上、３００万以下がより好ましい。なお、ここでいう、重量平均分子量は、ゲル浸透クロマトグラフィー（ＧＰＣ）法により求められる値のことである。
【００４２】
ＧＰＣ法による分子量ポリスチレン換算値であり、測定条件は以下のとおりである。
サンプル濃度：０．１重量％（Ｎ−メチルピロリドン（以下、「ＮＭＰ」と略称することがある）溶液）
サンプル注入量：１０μｌ
溶離液：０．０１Ｍ  ＬｉＢｒ／ＮＭＰ
流速：０．５ｍｌ／ｍｉｎ
測定温度：６０℃
カラム：Ｓｈｏｄｅｘ  ＧＣＰ  ＫＦ−６０６Ｍ（６．０ｍｍＩＤ×１５０ｍｍ）×２本
検出器：ＲＩＤ−１０Ａ
【００４３】
（ｃ）アルコール
アルコールは、側鎖に複素環を有する高分子を溶解できるものであれば特に限定されないが、好ましくは、メタノール、エタノール、イソプロピルアルコール、ｎ−ブタノール、１−メトキシ−２−プロパノール、ジアセトンアルコール、イソブチルアルコール、ターシャリーブチルアルコール（ｔ−ブチルアルコール）、シクロヘキシルアルコール、オクチルアルコール、デシルアルコール、ドデシルアルコール、グリセリン等の、炭素数が１〜１２の、脂肪族（直鎖若しくは分岐鎖）、脂環族又は芳香族の１価若しくは多価アルコールである。アルコールは１種または２種以上を使用することができる。なかでも、脂肪族１価アルコール（好ましくは炭素数が１〜４）が好ましく、凍結および昇華がしやすく、後述のスラリーの凍結時（工程Ａ）および乾燥時（工程Ｂ）に要するエネルギーをより小さくてきることから、ターシャリーブチルアルコールが特に好ましい。なお、ジフェニルエーテル等のエーテル類をこれらのアルコールと混合して使用してもよく、また、ジフェニルエーテル等のエーテル類をアルコールの代わりに使用して本発明のスラリーを調製することも可能である。
【００４４】
本発明において、スラリーの調製方法は特に限定はされないが、通常、アルコールに側鎖に複素環を有する高分子を加えて溶液を調製し、該溶液に、セラミックス原料粒子を加えて、セラミックス原料粒子を分散させることにより、ゾル状のスラリーを調製するのが好ましい。
【００４５】
セラミックス原料粒子を分散させるための攪拌は、例えば、遊星攪拌機、ディスパー翼、タービン翼、パドル翼、プロペラ翼、アンカー翼などを備えた公知の攪拌混合装置を使用できる。中でも、スラリー中に不所望な気泡が発生するのを回避するために、遊星攪拌機を使用するのが好ましい。
【００４６】
スラリー中の側鎖に複素環を有する高分子の含有量は、スラリーの総重量に対し、０．５〜１０重量％が好ましく、１〜２重量％がより好ましい。０．５重量％未満では、セラミックス原料粒子の分散性が低下する傾向となり、１０重量％を超えると、不経済である。
【００４７】
スラリー中のセラミックス原料粒子の含有量は、スラリーの総重量に対し、５〜５０重量％が好ましく、３０〜４５重量％がより好ましい。５重量％未満では、得られる成形体の強度が低下する傾向となり、５０重量％を超えると、気孔の割合が低くなる傾向となる。
【００４８】
スラリー中のアルコールの含有量は、スラリーの総重量に対し、４０〜９０重量％が好ましく、５５〜７０重量％がより好ましい。４０重量％未満では、気孔の割合が低くなる傾向となり、９０重量％を超えると、成形体の強度が低下する傾向となる。
【００４９】
本発明の多孔質セラミックス材料は、上記のようにして調製したスラリーを容器に充填し、該容器を一方の端部側から冷却することにより、スラリーを一方の端部側から一方向に凍結させ（工程Ａ）、凍結させたスラリーを乾燥させて成形体を得（工程Ｂ）、該成形体を焼成する（工程Ｃ）、ことにより製造される。
【００５０】
すなわち、工程Ａでは、スラリーが一方の端部側から一方向に凍結することで霜柱状の媒体の結晶が成長して、一方向へ配向する。工程Ｂでは、凍結したスラリーを乾燥させることで、媒体の結晶が昇華して、気孔を有する成形体が得られ、工程Ｃでは、かかる気孔を有する成形体が焼成されることで、目的の多孔質セラミックス材料が得られる。
【００５１】
本発明では、セラミックス原料粒子が分散するスラリーを凍結、乾燥（成形体形成）、焼成の各工程を経て得られる多孔質セラミックス材料にハニカムのように一方向に配向した筒状の気孔が無数に存在するという構造的特徴が発現し、また、その構造的特徴を付与するにあたり、スラリーが効率的に十分な速さで凍結して、筒状の気孔（貫通した気孔）を生成するための柱状の結晶が形成、成長するという製造面での利点が得られる。これは、セラミックス原料粒子、側鎖に複素環を有する高分子及びアルコールを含むスラリーが一方向的に冷却、凍結されることによって、柱状の結晶を形成（成長）させるのに好適なゾル構造を有しているためと考えられる。なお、スラリーは凍結させる前に脱泡処理を施すのが好ましい。脱泡処理を施すことで、焼結体（多孔質セラミックス材料中）に気泡に起因した不所望な孔（欠陥）が形成することが回避できる。脱泡処理の方法としては、既知の方法を用いればよく、例えば、真空中で攪拌しながら脱泡する方法、遊星混練などによる脱泡する方法などが挙げられる。
【００５２】
工程Ａ〜工程Ｃの各工程毎の好適な実施形態は以下の通りである。
【００５３】
［工程Ａ］
図４はスラリーの凍結のために用い得る凍結装置の一例の模式図である。
当該凍結装置７１では、スラリー２１を収容した円筒状容器３１が例えば定速モーター等の適当な動力源７０に繋がれており、容器３１がスラリーの凝固点以下に冷却された冷媒４１の上から、前記動力源７０を用いて冷媒４１に向けて降下し、冷媒４１へ挿入（浸漬）していく。
【００５４】
容器３１を冷媒４１に挿入していく速度、すなわち、容器３１の冷媒４１への浸漬速度は、高い強度と適度な孔径の貫通孔を有する多孔質セラミックス材料が得られるという観点から、スラリー２１中のアルコールの凍結による結晶の成長速度と当該浸漬速度が略等しくなるように制御することが好ましい。なお、ここでいう「結晶の成長速度」は、例えば、容器３１の側壁に目盛りを付しておき、容器内のスラリー２１中の媒体の凍結面の移動速度を算出することで求めることができる。
【００５５】
なお、容器３１の複数の高さにおいて、その中心部（軸線部）と側壁近傍部に温度センサーを設置し、容器の同一高さにおいて、容器内の中心部（軸線部）と側壁近傍部でのスラリーの温度がほぼ同じであることも併せて確認した。すなわち、容器内でスラリーの凍結がほぼ均一に面状に進行し、結晶も面状に成長していることを確認した。
【００５６】
通常、容器３１の浸漬速度は１〜２００ｍｍ／ｈの範囲が好ましく、１〜１００ｍｍ／ｈの範囲がより好ましく、１〜５０ｍｍ／ｈの範囲がさらに一層好ましく、５〜５０ｍｍ／ｈの範囲が最も好ましい。容器３１の浸漬速度とスラリー２１中のアルコールの凍結による結晶の成長速度とが著しく異なる場合、例えば、結晶の成長速度よりも浸漬速度が著しく大きい場合、スラリー２１は側面、上面などから、不規則に凍結が進み、アルコールの一方向的な凍結が得られない。一方、結晶の成長速度より浸漬速度が著しく小さい場合、容器３１の上部（すなわち、容器３１の挿入方向先端側の端部とは反対側の端部）ほどアルコールの結晶の融合が生じ、孔径が増大した不均一な凍結体となることから、好ましくない。本発明でいう「容器の浸漬速度とスラリー中のアルコールの凍結による結晶の成長速度とが略等しい」とは、一方の速度が他方の速度の概ね５０〜１５０％の範囲内にあることであり、好ましくは８０〜１２０％の範囲にあることである。
【００５７】
該凍結装置７１では、容器３１が冷媒４１に没している部分から上方向（すなわち、容器３１の冷媒４１への挿入方向先端側の端部から容器３１の他方側の端部へ向かう方向）へと一方向にスラリーが凍結される。冷媒の温度は、スラリーの凝固点よりも低い必要があるが、冷媒４１の温度は、スラリーの融点から１００℃低い範囲の温度（すなわち、融点〜（融点−１００℃）の範囲）が好ましく、より好ましくはスラリーの融点から−１０〜−５０℃の範囲（すなわち、（融点−１０℃）〜（融点−５０℃）の範囲）である。また、結晶の成長速度は、冷媒の温度に依存し、冷媒４１が低温ほど、結晶の成長速度が大きくなり、浸漬する速度を大きくすることができ、同等形状の媒体の結晶を形成させる場合、生産性を向上できる。なお、スラリーの凝固点は、示差走査熱量測定（ＤＳＣ）を用いて容易に測定することができる。
【００５８】
このように、スラリーを一方向に凍結させていくことで（特にスラリー中のアルコールの凍結による結晶の成長速度と容器の浸漬速度が等しくなるように容器の浸漬速度を制御することで）、スラリーに含まれるアルコールが長く一方向に配向した柱状の凝固した結晶となり、結果として一方向に長く伸び、長手方向にわたる断面積の変化が少ない気孔をもつ連通多孔質セラミックス材料を得ることができる。
【００５９】
冷媒４１は、スラリーを凝固点以下に冷却することができる媒体であれば、特に限定されるものではなく、液体ヘリウム、液体窒素、液体酸素、メタノール、エタノールなどのアルコール類、水、アセトンなどのケトン類、ヘキサンなどの炭化水素類、イオン性液体などを用いることができる。但し、熱交換による冷媒の気化、温度上昇などが生じる場合は、適宜、冷媒の追加や冷却を行い、冷媒の液面位置、および温度の制御を行うことが好ましく、これらの変動を最小限とするためには、浸漬するスラリーに対し、充分な量の冷媒を用いることが好ましい。
【００６０】
冷媒により冷却された冷媒上の雰囲気により、容器３１の冷媒に浸漬していない側壁方向からスラリーが凍結しないように、容器３１の側壁はスラリーが分散している水溶液よりも比熱の大きな素材が好ましく、例えば、ポリエチレン、ポリプロピレン、塩化ビニル樹脂、シリコーン樹脂、フッ素樹脂、スチレン樹脂のような熱絶縁性材料で形成されていることが望ましい。また、容器の側壁の厚さは０．５ｍｍ以上であることが好ましい。この場合、収容されたスラリーが側壁に接する部分から凍結しにくくなり、企図した通り、一方向に配列した霜柱状の結晶の構造がより揃いやすくなる。なお、容器３１の底部と側壁の材質は同一であっても良く、別の材質であっても良い。別の材質である場合、容器３１の底部はスラリーが分散している媒体（溶媒）よりも比熱が小さく熱伝導性の高い金属（例えば、鉄、銅、真鍮、ステンレス等）などの素材が好ましい。
【００６１】
なお、容器３１の形状は特に限定されるものではないが、より均一に熱伝導が行える観点から、図４に示されるような円筒状の容器が好ましく使用される。また、前記で説明したように、本発明では、容器内でスラリーの凍結がほぼ均一に面状に進行し、氷の結晶を面状に成長させることが重要であるが、容器の径（内径）が大きすぎると、容器内の中心部（軸線部）と側壁近傍部でのスラリーの冷却度合いが相違して、凍結がほぼ均一に面状に進行しにくくなるおそれがあるので、容器の内径は、円筒状容器である場合、直径が２００ｍｍ以下であるのが好ましい。また、容器の内径の下限は特に限定はされないが、実質的に気孔径が数十〜数百μｍの孔を有する成形体を得るという点から、１ｍｍ以上が好ましい。
【００６２】
上記の凍結装置７１（図４）は、スラリー２１を充填した容器３１を移動させて、冷媒４１へ容器３１を挿入（浸漬）させているが、本発明においては、スラリーを充填した容器を固定し、冷媒（冷媒収容容器）を移動させることで、スラリーを充填した容器を冷媒へ挿入（浸漬）する構成にしても、また、スラリーを充填した容器と冷媒（冷媒収容容器）の双方を移動させて、スラリーを充填した容器を冷媒へ挿入（浸漬）する構成にしてもよい。
【００６３】
図５はスラリーを凍結する工程（工程Ａ）の別法を模式的に示した図である。すなわち、スラリーを充填した容器３１の一端を試料台４２に接触させることで、スラリー２１を一方の端部側から一方向に凍結させる。ここで、試料台４２には、例えば、真鍮製円盤状試料台が使用される。スラリー２１を充填した容器３１と試料台４２は外気の流入を遮断するために、アクリル樹脂等で形成されたカバー材４５により、外部空間から遮蔽されている。なお、試料台４２は、冷媒４１に一方の端部側を浸漬させた真鍮製のロッド４３の他方の端部に連結された真鍮製の冷却板４４上に載置されることで、冷却されるようになっている。
【００６４】
［工程Ｂ］
工程Ｂでは凍結したスラリーを乾燥させて成形体を得る。典型的には、凍結したスラリーの入った容器をそのまま減圧下にて凍結乾燥を行う。この操作により霜柱状の結晶を昇華させ、結晶が存在していた部分が昇華痕として気孔になる。結果として、成形体中に一方向に配向した気孔が形成される。図６は凍結したスラリー（図６Ａ）と乾燥後の成型体（図６Ｂ）の模式断面図である。凍結したスラリーは、セラミックス原料の粒子５１と、実質的に一方向に配列した結晶６１とが存在している。乾燥後は、結晶６１が存在していた領域に気孔６２が形成される。
【００６５】
［工程Ｃ］
工程Ｃでは、得られた成形体を焼成する。典型的には、工程Ｂで得られた成形体を容器３１から抜き取り、必要に応じて適当な成形を行い、それぞれのセラミックスに適した温度、および焼結時間で焼成する。焼結（焼成）に際しては、得られる焼結体の機械的強度が、生体内への埋入に適した強度となるように、すなわち、手術現場で、加工が可能であり、かつ、生体埋入後に破損などが生じない程度となるように、焼結条件を決めることが望ましい。こういった焼結条件は、セラミックスの種類、多孔質体の気孔率、平均気孔径、および気孔の配向性などを考慮して適宜決定することができる。また、焼成の際に用いられるエネルギー源としては、特に限定されないが、熱、およびマイクロ波などが一般的に用いられる。なお、焼成温度はセラミック原料の種類によっても異なるが、一般的には、１０００〜１５００℃が好ましく、１１００〜１５００℃がより好ましい。焼成温度が１０００℃未満では、焼結による緻密化が十分進行せずに、強度が低くなる傾向となり、１５００℃を超えると、融解や相転移により別の結晶状態へ変化する傾向となる。また、焼成時間は通常１〜１０時間程度が一般的である。
【００６６】
以上の工程Ａ〜Ｃを経ることで、霜柱状の凝固した結晶の昇華痕を気孔とする連通多孔質セラミックス材料が作製される。この気孔は前述の昇華痕に準じ、焼結体中を好ましくは一方向に貫通した連続孔となる（すなわち、一方向に配向して貫通している十分な長さの気孔が形成される）。
【００６７】
このようにして作製される多孔質セラミックス材料（好ましくは多孔質リン酸カルシウム系セラミックス材料）は、人工骨（骨補填材）、人工歯根などの医科用あるいは歯科用などの生体内に埋植するインプラント材料、再生医療などに用いられる細胞培養用の足場、ドラッグデリバリーシステム（ＤＤＳ）用の薬剤担持材料、タンパク質や核酸などの分離精製用途に用いられるクロマト分離カラム充填材などとして好適に使用することができる。
【００６８】
また、このようにして作製される多孔質セラミックス材料は、孔径１００μｍ付近にピークトップを持った細孔（気孔）と孔径１μｍ以下にピークトップを持つ細孔（気孔）とによる複合気孔構造を有するので、単一気孔構造である場合と比較して比表面積が大きくなる。そのため、特に人工骨等のインプラント材料として用いる場合には、細胞接着性の向上が期待できる。またフィルターや触媒担体等に用いる場合にも、比表面積の増大により、反応面積が大きくなることから、反応効率の向上が期待できる。
【００６９】
また、用途に応じて、所望の形状に成形して用いることができ、特に人工骨等のインプラント材料として用いる場合には、所望の形状に成形し、滅菌するのが好ましい。
【００７０】
例えば、ブロック体の形状に成形する場合、その成形方法としては、特に制限されること無く、既知の方法を用いればよい。具体的には、機械加工による成形法、乾式成形法、および湿式成形法などが挙げられる。一般にセラミックス材料は硬くて脆い素材であるため、セラミックス層の厚さが不均一である従前の多孔質セラミックス材料は、機械加工性が極めて低かった。しかし、本発明の製法によって得られる多孔質セラミックス材料は、上記のように、気孔が一方向に配向しており、且つその気孔径もほぼ均一なため、貫通気孔と貫通気孔との間のセラミックス層の厚さもほぼ均一である。したがって、従前の多孔質セラミックス材料に比べ、優れた機械加工性を示す。
【００７１】
また、例えば、顆粒状に成形する場合もその成形方法は特に制限されることは無く、既知の方法を用いればよい。具体的には、モルダグラインダー、ボールミル、ジョークラッシャー、ハンマークラッシャーなどの機械的粉砕、乳鉢などでの粉砕などが挙げられる。また、粉砕された多孔質セラミックス材料をふるいなどで、粒径を揃えてもよい。
【００７２】
該材料を滅菌する方法についても、特に制限されること無く、既知の方法を用いればよい。具体的には、高圧蒸気滅菌法（オートクレーブ）、γ線滅菌、エチレンオキサイドガス（ＥＯＧ）滅菌、および電子線滅菌などが挙げられる。その中でも、高圧蒸気滅菌法は最も一般的な滅菌法として、汎用されている。
【００７３】
また、本発明の製法によって得られる多孔質セラミックス材料（好ましくは多孔質リン酸カルシウム系セラミックス材料）は、より高いレベルでの組織（例えば、骨組織）の誘導を目的として、形質転換成長因子（ＴＧＦ−β１）、骨誘導因子（ＢＭＰ−２）、および骨形成因子（ＯＰ−１）などの組織に対して成長を促す作用のある物質や細胞を、含浸、吸着、固定化して、使用することができる。
【実施例】
【００７４】
以下、実施例を示して本発明をより具体的に説明するが、本発明は以下に記載の実施例によって限定されるものではない。
【００７５】
〔スラリー中の媒体の凍結による結晶の成長速度の測定方法〕
スラリーを充填した容器についた目盛りから、スラリー中の媒体の凍結面の移動速度を算出することで、スラリー中の媒体の凍結による結晶の成長速度を求めた。また、その際、同時に、スラリーを充填した容器の複数の高さにおいて、容器の中心部（軸線部）および側壁近傍に温度センサーを設置し、それぞれの温度がほぼ同一であることを確認した。
【００７６】
〔気孔率の測定方法〕
気孔率はＪＩＳ  Ｒ  １６３４に準拠して測定した。具体的には、以下のとおりである。評価対象の連通多孔質セラミックス材料から直径６ｍｍ×高さ８ｍｍの円柱状の試験片を切り出す。その試験片の重量、および体積を測定して、以下の式より、気孔率を算出した。
嵩密度＝（試験片の重さ）/（試験片の体積）
気孔率＝（１−嵩密度/理論密度）×１００
【００７７】
〔気孔の長さの測定方法〕
気孔の長さを求めるには、測定対象のセラミックス材料を樹脂中に包埋し、これを配向軸方向に平行に薄切し、これを走査型電子顕微鏡で２５倍拡大像を観察し、気孔の長さを順々に測定した。
【００７８】
〔気孔の断面積（開口面積）の測定方法〕
測定対象の連通多孔質リン酸カルシウム系セラミックス材料を配向軸方向に対して垂直に切断し、これを走査型電子顕微鏡で１５０倍拡大像を観察し、気孔に由来する開口面積を順々に測定した。
【００７９】
〔細孔分布の測定方法〕
円柱形（直径（φ）６ｍｍ×高さ８ｍｍ）に成形した試験片に対し、水銀ポロシメータを用い、４×１０−３〜３．５×１０２μｍの範囲の細孔分布を測定した。なお、測定パラメータとして、試験片と水銀との接触角は１３０°、表面張力を４８５ｍＮ／ｍとした。
【００８０】
〔実施例１〜７〕
ターシャリーブチルアルコール（ｔ−BuOH）にポリ（Ｎ−ビニル−２−ピロリドン）Ｋ９０［略称：ＰＶＰ  Ｋ９０］を表１の組成で分散・溶解させた溶液に水酸アパタイト（平均粒径：１０μｍ）を加えたスラリー２１を遊星混練機で１０分間攪拌し、リン酸カルシウム系原料を分散させた。このスラリー２１を、内径が約１６ｍｍ、容量が１５ｍｌの円筒型容器３１（グライナー社（ドイツ）製の遠心チューブ（ポリプロピレン樹脂製））に１０ｇ充填した。次に、その容器３１を、０℃・１ｃｍ／ｈでエチルアルコール浴に浸漬し、霜柱状の結晶をスラリー中に形成させた。このようにして得られた凍結体を真空中で昇華乾燥させた後、その乾燥体を１２００℃にて１時間焼結することで、配向した気孔を持つセラミックス材料を得た。
【００８１】
〔実施例８〕
リン酸カルシウム系原料は水酸アパタイト（平均粒径：１０μｍ）の代わりに、β型リン酸三カルシウム（平均粒径：３μｍ）を使用し、焼結温度を１１００℃とした以外は実施例１〜７の手順に準拠して、表１の組成のスラリーの調製、霜柱状の結晶形成、焼結を行い、セラミックス材料を得た。
【００８２】
〔比較例１〕
ゼラチン（４．８重量％）に蒸留水（７３．４重量％）を加えて分散・溶解した水溶液に水酸アパタイト（平均粒径：５．５μｍ）（２１．８重量％）を加えたスラリー２１を遊星混練機で１０分間攪拌し、リン酸カルシウム系原料を分散させた。このスラリー２１を、内径が約１６ｍｍ、容量が１５ｍｌの円筒型容器３１（グライナー社（ドイツ）製の遠心チューブ（ポリプロピレン樹脂製））に１０ｇ充填した。次に、その容器３１を、−２０℃・２ｃｍ／ｈでエチルアルコール浴に浸漬し、霜柱状の結晶をスラリー中に形成させた。このようにして得られた凍結体を真空中で昇華乾燥させた後、その乾燥体を１２００℃にて１時間焼結することで、配向した気孔を持つセラミックス材料を得た。
【００８３】
〔比較例２〕
蒸留水中に水酸アパタイト（平均粒径：５．５μｍ）および添加剤であるゼラチン、水をそれぞれ、２１．８重量％、４．８重量％、７３．４重量％混合し、分散・溶解させたスラリーを、直径１６ｍｍ、高さ２０ｍｍの塩化ビニル樹脂製のパイプ状容器に充填した。その容器を液体窒素により冷却した真鍮製円盤状試料台に配置し、下面からのみ冷却、凍結させることにより、霜柱状の氷をスラリー中に生成させた。このようにして得られた凍結体を真空中で昇華乾燥させた後、その乾燥体を１２００℃にて１時間焼結することで、配向した気孔を持つ高強度のセラミックス材料を得た。
【００８４】
各実施例および比較例のセラミックス材料の製造条件および評価結果を下記の表１、２に示す。表２において、第１の切断面（下側）と第２の切断面（上側）はいずれも気孔の配向方向に垂直であり、両切断面間の距離は３５ｍｍである。なお、結晶の成長速度を測定した結果、１ｃｍ／ｈであった。
【００８５】
実施例４および比較例１で得られるセラミックス材料の細孔分布を測定した結果、実施例４の材料は孔径１００μｍ付近にピークトップを持った細孔と孔径１μｍ以下にピークトップを持つ細孔とを有する複合気孔構造であるのに対し、比較例１の材料は単一気孔構造であった。この結果を図１および２に示す。同一気孔率のセラミックス材料について、複合気孔構造である場合、単一気孔構造である場合と比較し、セラミックス材料の比表面積が大きくなる。そのため、人工骨のようなインプラント材料として用いる場合には、細胞接着性の向上が期待できる。またフィルターや触媒担体等に用いる場合にも、比表面積の増大により、反応面積が大きくなることから、反応効率の向上が期待できる。
【００８６】
得られた材料の物性について、比較例２および本発明によって得られる実施例１〜８の材料をＳＥＭによって観察した結果、比較例２で得られる材料に存在する気孔は長さが４ｍｍであったのに対し、実施例１〜８および比較例１で得られる材料に存在する気孔の長さは６０ｍｍであり、気孔の長さの製造可能範囲が広かった。また、配向連通孔の均一性を評価するため、気孔の第一の切断面と第二の切断面の断面積を比較した結果、比較例２は切断面間の断面積の差が３００×１０−３ｍｍ２程度で、不均一であるのに対し、本発明によって得られる実施例１〜８の材料は、切断面間の断面積の差が小さく、より均一な配向連通孔が形成される。
【００８７】
製造時のエネルギーコストについて、比較例１および２と、実施例１〜８とを比較した場合、比較例１および２は原材料（スラリー）に水を用いているため、結晶形成工程における凝固点が比較的低く、且つ、凍結乾燥工程における昇華時間が長い（１４４時間）。これに対し、原材料（スラリー）にターシャリーブチルアルコール（ｔ−BuOH）を用いた実施例１〜８では、結晶形成工程における凝固点が比較的高く、且つ、凍結乾燥工程における昇華時間が短い（２４時間）。このため、本発明の方法は、エネルギーコストが低い製造方法といえる。
【００８８】
また、本発明の方法で製造されるセラミックス材料は一方向に配向して貫通している十分な長さの気孔を有する多孔質セラミックス材料であることがわかった。 
【００８９】
【表１】
0005713342.tif 000002
【００９０】
【表２】
0005713342.tif 000003
【産業上の利用可能性】
【００９１】
本発明によれば、配向連通孔を有する多孔質セラミックス材料のエネルギーコストの低い製造方法を提供でき、骨組織の形成を速やかに誘導し得る、生体親和性の優れた多孔質セラミックス材料を得ることができる。該多孔質セラミックス材料は、医科用あるいは歯科用などの生体内に埋植するインプラント材料、再生医療などに用いられる細胞培養用の足場、ドラッグデリバリーシステム（ＤＤＳ）用の薬剤担持材料等に利用できる。
【図１】
0005713342.tif 000004
【図２】
0005713342.tif 000005
【図３】
0005713342.tif 000006
【図４】
0005713342.tif 000007
【図５】
0005713342.tif 000008
【図６】
0005713342.tif 000009